(57)【要約】【課題】車載用及びＳｉＣやＧａＮ系の半導体を用いたパワーデバイス用に対応した２５０℃の高温雰囲気下において、良好な高温負荷寿命と比較的高い比誘電率を有している誘電体組成物と、それを用いた電子部品を提供すること。【解決手段】化学式ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝で表される主成分を有する誘電体組成物において、前記ｘ、ｙ、ｚが、０．３５≦ｘ≦０．７５、０．０１≦ｙ≦０．２５、０．０１≦ｚ≦０．２５であり、前記ａとｂとの関係が、ａ＋ｂ＝１．００であり、０．３２≦ａ≦０．６６であることを特徴とする誘電体組成物。 【選択図】図１
2018002500.tif 000002
【特許請求の範囲】
【請求項１】
化学式ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝で表される主成分を有する誘電体組成物において、前記ｘ、ｙ、ｚが、
０．３５≦ｘ≦０．７５、０．０１≦ｙ≦０．２５、０．０１≦ｚ≦０．２５であり、
前記ａとｂとの関係が、ａ＋ｂ＝１．００であり、０．３２≦ａ≦０．６６
であることを特徴とする誘電体組成物。
【請求項２】
前記誘電体組成物が複数の結晶粒子で構成され、前記誘電体組成物を構成している結晶粒子全体の面積割合を１００％とした場合に、Ｋ（Ｂａ１−ｘＳｒｘ）２Ｎｂ５Ｏ１５で構成される結晶粒子の面積割合をα（％）、（Ｃａ１−ｙＳｒｙ）（Ｚｒ１−ｚＴｉｚ）Ｏ３で構成される結晶粒子の面積割合をβ（％）とした場合、前記αとβとの関係が、０．５０≦α／β≦１．９０であり、８０％≦α＋βであることを特徴とする請求項１に記載の誘電体組成物。
【請求項３】
前記ｘ、ｙ、ｚ、α、βが、０．３５≦ｘ≦０．５０、０．０２≦ｙ≦０．１０、０．０２≦ｚ≦０．１０、０．６０≦α／β≦１．５０、９０％≦α＋βであることを特徴とする請求項２に記載の誘電体組成物。
【請求項４】
誘電体層と内部電極層とを有する電子部品であって、前記誘電体層が、請求項１から請求項３のいずれかに記載の誘電体組成物より成ることを特徴とする電子部品。
【発明の詳細な説明】
【技術分野】
【０００１】
本発明は、特に、たとえば車載用のような高温環境下で使用されるのに適した誘電体組成物及びその誘電体組成物を誘電体層として用いた電子部品に関する。
【背景技術】
【０００２】
積層セラミックコンデンサは、その信頼性の高さやコストの安さから多くの電子機器に搭載されている。具体的な電子機器としては、携帯電話等の情報端末、家電、自動車電装品が挙げられる。この中でも車載用として使用される積層セラミックコンデンサは、家電や情報端末等に使用されている積層セラミックコンデンサに比べて、より高温域までの保証が求められることがあり、コンデンサとしての機能が劣化し難いという高い信頼性が必要となる。コンデンサの機能を劣化させないために必要な特性としては、印加される電圧に対して破壊しない、つまり高い直流耐電圧（直流電圧を印加し、漏れ電流値が１０ｍＡに達した際の直流電圧値を誘電体層の厚みで割ったもの）を有していることや、連続使用する上で高温雰囲気下において直流電圧を長時間印加しても絶縁抵抗が劣化しにくい、つまり高い高温負荷寿命（温度及び電圧を印加した後、初期の絶縁抵抗値を基準として一桁低下するまでの時間）を有することが重要となる。
【０００３】
特に、１５０℃以上の高温域で使用が考えられているＳｉＣまたはＧａＮ等パワー半導体を用いたインバータ回路に搭載されるサージ電圧除去用の積層セラミックコンデンサは、−５５℃〜２５０℃付近までの広範囲の温度において高い信頼性が要求されている。
【０００４】
特許文献１には、十分な誘電率を示しつつ、かつ、１７５℃程度の高温においても、安定した静電容量温度特性と高い抵抗率ρが得られる誘電体セラミック組成物である組成式（１−ａ）（Ｋ１−ｘＮａｘ）（Ｓｒ１−ｙ−ｚＢａｙＣａｚ）２Ｎｂ５Ｏ１５−ａ（Ｂａ１−ｂＣａｂ）ＴｉＯ３で表されるタングステンブロンズ構造系化合物とペロブスカイト構造系化合物との混晶系を主成分として含み、且つ、上記主成分１００モル部に対して０．１〜４０モル部の副成分を含有する誘電体セラミック組成物を用いた積層セラミックコンデンサに関する技術が開示されている。
【０００５】
特許文献２には、良好な温度特性と高い高温負荷寿命を有する主組成が〔（ＣａｘＳｒ１−ｘ）Ｏ〕ｍ〔（ＴｉｙＺｒ１−ｙ）Ｏ２〕（なお、０≦ｘ≦１、 ０≦ｙ≦０．１０、 ０．７５≦ｍ≦１．０４である）あり、副成分としてＭｎ酸化物、Ａｌ酸化物および〔（ＢａｚＣａ１−ｚ）Ｏ〕ｖＳｉＯ２（なお、０≦ｚ≦１、０．５≦ｖ≦４．０である）を含有する非還元性誘電体磁器材料ついての技術が開示してある。
【先行技術文献】
【特許文献】
【０００６】
【特許文献１】ＷＯ２００８／１５５９４５号公報
【特許文献２】特願平１０−９０７５１号公報
【発明の概要】
【発明が解決しようとする課題】
【０００７】
しかしながら、前記特許文献１は、高温域（１７５℃）において、測定時間が１分程度の比抵抗については良好な絶縁性を有しているが、直流電圧を長時間連続して印加した高温負荷寿命まで改善できるかは言及されていない。前記特許文献２においては、２００℃において優れた高温負荷寿命を有するが、得られる比誘電率が低いため、所望の静電容量を得ることが困難であった。
【０００８】
本発明は、上記課題に鑑みてなされたものであって、車載用及びＳｉＣやＧａＮ系の半導体を用いたパワーデバイス用に対応した２５０℃の高温雰囲気下において、比誘電率が比較的高く、良好な高温負荷寿命を有している誘電体組成物と、それを用いた電子部品を提供することである。
【課題を解決するための手段】
【０００９】
上記目的を達成するため、本発明の誘電体組成物は、
化学式ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝で表される主成分を有する誘電体組成物において、前記ｘ、ｙ、ｚが、
０．３５≦ｘ≦０．７５、０．０１≦ｙ≦０．２５、０．０１≦ｚ≦０．２５であり、
前記ａとｂとの関係が、ａ＋ｂ＝１．００であり、０．３２≦ａ≦０．６６
であることを特徴とする。
【００１０】
誘電体組成物が上記の特徴を有することで、２５０℃程度の温度領域で使用されるのに適した良好な高温負荷寿命と比較的高い比誘電率を有する誘電体組成物を提供することが可能となる。
【００１１】
さらに、前記誘電体組成物より成る誘電体層を使用することにより、−５５℃の低温領域から１５０℃程度の領域での使用が求められる車載用途や、さらにより高温の２５０℃程度の領域まで求められているＳｉＣやＧａＮ系の半導体を用いたパワーデバイス用のスナバコンデンサや、自動車のエンジンルーム内のノイズ除去に用いるコンデンサ等を提供することができる。
【発明の効果】
【００１２】
本発明は、車載用及びＳｉＣやＧａＮ系の半導体を用いたパワーデバイス用に対応した２５０℃の高温雰囲気下において、比誘電率が比較的高く、良好な高温負荷寿命を有している誘電体組成物と、それを用いた電子部品を提供することが出来る。
【図面の簡単な説明】
【００１３】
【図１】図１は、本発明の一実施形態に係る積層セラミックコンデンサの断面図を示したものである。
【発明を実施するための形態】
【００１４】
まず、本発明の誘電体組成物の主要な用途である、積層セラミックコンデンサについて説明する。図１は、一般的な積層セラミックコンデンサの断面図を示したものである。
【００１５】
積層セラミックコンデンサ１は誘電体層２と内部電極層３とが交互に積層された構成のコンデンサ素子本体１０を有する。このコンデンサ素子本体１０の両端部には、コンデンサ素子本体１０の内部で交互に配置された内部電極層３と各々導通する一対の外部電極４が形成してある。コンデンサ素子本体１０の形状に特に制限はないが、通常、直方体状とされる。また、その寸法にも特に制限はなく、用途に応じて適当な寸法とすればよい。
【００１６】
内部電極層３は、各端面がコンデンサ素子本体１０の対向する２端部の表面に交互に露出するように積層してある。一対の外部電極４は、コンデンサ素子本体１０の両端部に形成され、交互に配置された内部電極層３の露出端面に接続されて、コンデンサ回路を構成する。
【００１７】
誘電体層２の厚さは、特に限定されないが、一層あたり１００μｍ以下であることが好ましく、より好ましくは３０μｍ以下である。厚さの下限は、特に限定されないが、たとえば０．５μｍ程度である。本発明の誘電体組成物によれば、層間厚みを０．５μｍ〜３０μｍとした場合であっても、高い直流耐電圧と長い高温負荷寿命を有する誘電体層を有する積層セラミックコンデンサ１を形成することが出来る。
【００１８】
誘電体層２の積層数は、特に限定されないが、２０以上であることが好ましく、より好ましくは５０以上である。
【００１９】
内部電極層３に含有される導電材は特に限定されないが、Ｎｉ、Ｎｉ合金、ＣｕまたはＣｕ系合金が好ましい。なお、Ｎｉ、Ｎｉ系合金、ＣｕまたはＣｕ系合金中には、Ｐ等の各種微量成分が０．１質量％程度以下含まれていてもよい。また、内部電極層３は、市販の電極用ペーストを使用して形成してもよい。内部電極層３の厚さは用途等に応じて適宜決定すればよい。
【００２０】
より好ましくは、内部電極層３に含有される導電材は、誘電体層２の構成材料が耐還元性を有するため、ＮｉまたはＮｉ系合金である。このＮｉまたはＮｉ系合金を主成分とし、これにＡｌ、Ｓｉ、Ｌｉ、Ｃｒ、Ｆｅから選択された１種類以上の副成分を含有していることが更に好ましい。
【００２１】
前記内部電極層３の主成分であるＮｉまたはＮｉ系合金にＡｌ、Ｓｉ、Ｌｉ、Ｃｒ、Ｆｅから選択された１種類以上の副成分を含有させることで、Ｎｉが大気中の酸素と反応しＮｉＯになる前に、上記副成分と酸素が反応し、Ｎｉの表面に副成分の酸化膜を形成する。これにより、外気中の酸素が前記副成分の酸化膜を通過しないとＮｉと反応できなくなるため、Ｎｉが酸化され難くなる。これにより、２５０℃の高温下で連続使用しても、Ｎｉを主成分とする内部電極層の酸化による連続性、導電性の劣化が起り難くなる。
【００２２】
外部電極４に含有される導電材は特に限定されないが、本発明では安価なＮｉ、Ｃｕ及び耐熱性の高いＡｕ、Ａｇ、Ｐｄや、これらの合金を用いることができる。外部電極４の厚さは用途等に応じて適宜決定されればよいが、通常、１０〜５０μｍ程度であることが好ましい。
【００２３】
次に、本実施形態に係る誘電体組成物について詳細に説明する。
【００２４】
本実施形態に係る誘電体組成物は、化学式ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝で表される主成分を有する誘電体組成物において、前記ｘ、ｙ、ｚが、０．３５≦ｘ≦０．７５、０．０１≦ｙ≦０．２５、０．０１≦ｚ≦０．２５であり、前記ａとｂとの関係が、ａ＋ｂ＝１．００であり、０．３２≦ａ≦０．６６であることを特徴とする。
【００２５】
誘電体組成物が上記の特徴を有することで、２５０℃で使用されるのに適した良好な高温負荷寿命と比較的高い比誘電率を有する誘電体組成物を提供することが可能となる。このような効果が得られた要因について以下に示す。
【００２６】
発明者等は、化学式Ｋ（Ｂａ１−ｘＳｒｘ）２Ｎｂ５Ｏ１５で表されるタングステンブロンズ型複合酸化物に、化学式（Ｃａ１−ｙＳｒｙ）（Ｚｒ１−ｚＴｉｚ）Ｏ３で表されるペロブスカイト型複合酸化物と、を含むことで、高温負荷寿命の劣化原因であると考えられる酸素欠陥の移動を抑制する作用が得られることを見出した。その結果、Ｋ（Ｂａ１−ｘＳｒｘ）２Ｎｂ５Ｏ１５だけを主成分と誘電体組成物や、（Ｃａ１−ｙＳｒｙ）（Ｚｒ１−ｚＴｉｚ）Ｏ３だけを主成分とする誘電体組成物では、実現困難であった２５０℃における高温負荷寿命を向上させることが可能となったと考えている。更に、比誘電率が１００未満の（Ｃａ１−ｙＳｒｙ）（Ｚｒ１−ｚＴｉｚ）Ｏ３にＫ（Ｂａ１−ｘＳｒｘ）２Ｎｂ５Ｏ１５を含有させることで、比誘電率についても改善される。
【００２７】
本実施形態においては、Ｋ（Ｂａ１−ｘＳｒｘ）２Ｎｂ５Ｏ１５で表されるタングステンブロンズ型複合酸化物と、（Ｃａ１−ｙＳｒｙ）（Ｚｒ１−ｚＴｉｚ）Ｏ３で表されるペロブスカイト型複合酸化物とが、固溶した結晶粒子として存在しても良く、それぞれ単独の結晶粒子として存在しても良い。いずれの場合も良好な高温負荷寿命を得ることが出来る。
【００２８】
前記化学式中のＫ（Ｂａ１−ｘＳｒｘ）２Ｎｂ５Ｏ１５のＢａは、Ｓｒにより置換される。その置換量ｘは０．３５≦ｘ≦０．７５である。前記置換量ｘが０．３５未満の場合、十分な絶縁性が得られ難く、その結果、良好な高温負荷寿命が得られ難い傾向となる。一方、前記置換量ｘが０．７５を超えてしまうと、２５０℃において、直流電圧を印加した際の漏れ電流が急激に増加し易い。その結果、十分な高温負荷寿命が得られ難い傾向となる。
【００２９】
前記化学式中（Ｃａ１−ｙＳｒｙ）（Ｚｒ１−ｚＴｉｚ）Ｏ３のＣａは、Ｓｒにより置換される。その置換量ｙは０．０１≦ｙ≦０．２５である。前記置換量ｙが０．０１未満の場合、高温負荷寿命の劣化原因であると考えられる酸素欠陥の移動を抑制する作用が得られず、十分な高温負荷寿命が得られ難い。一方、前記置換量ｙが０．２５を超えてしまうと、高温になるに従い、絶縁性が低下し易く、その結果、低い高温負荷寿命となってしまう。
【００３０】
前記化学式中（Ｃａ１−ｙＳｒｙ）（Ｚｒ１−ｚＴｉｚ）Ｏ３のＺｒは、Ｔｉにより置換される。その置換量ｙは０．０１≦ｚ≦０．２５である。前記置換量ｚが０．０１未満の場合、高温負荷寿命の劣化原因であると考えられる酸素欠陥の移動を抑制する作用が得られず、十分な高温負荷寿命が得られ難い。一方、前記置換量ｚが０．２５を超えてしまうと、高温になるに従い、絶縁性が低下し易く、その結果、低い高温負荷寿命となってしまう。
【００３１】
そして、前記化学式中のａとｂとの関係は、ａ＋ｂ＝１．００であり、０．３２≦ａ≦０．６６である。前記ａが０．３２未満や、前記ａが０．６６を超えてしまうと、高温負荷寿命の劣化の原因と考えられている酸素欠陥の移動を抑制する作用が得られ難く、十分な高温負荷寿命が得られ難い傾向となる。
【００３２】
また、本発明の望ましい態様としては、前記誘電体組成物が複数の結晶粒子で構成され、前記誘電体組成物を構成している結晶粒子全体の面積割合を１００％とした場合に、Ｋ（Ｂａ１−ｘＳｒｘ）２Ｎｂ５Ｏ１５で構成される結晶粒子の面積割合をα（％）、（Ｃａ１−ｙＳｒｙ）（Ｚｒ１−ｚＴｉｚ）Ｏ３で構成される結晶粒子の面積割合をβ（％）とした場合、前記αとβとの関係が、０．５０≦α／β≦１．９０であり、８０％≦α＋βであることが好ましい。
【００３３】
上記の内容に誘電体組成物を制御することで、高温における電子なだれの発生をより抑制できることを発明者らは見出した。そのため、従来の誘電体組成物では困難であった２５０℃において高い直流耐電圧を得ることが可能となった。その結果、２５０℃において、高い直流耐電圧と良好な高温負荷寿命を両立した誘電体組成物と、それを用いた電子部品を提供することが可能となったものと考えられる。
【００３４】
なお、上記の面積割合は、本実施形態の一例である積層セラミックコンデンサ試料の場合、ＦＩＢ（集束イオンビーム：Ｆｏｃｕｓｅｄ  Ｉｏｎ  Ｂｅａｍ）を用いてマイクロサンプリングを行い、誘電体層のＴＥＭ試料を作製し、走査透過電子顕微鏡を用いＳＴＥＭ−ＥＤＳ（Ｓｃａｎｎｉｎｇ  Ｔｒａｎｓｍｉｓｓｉｏｎ  Ｅｌｅｃｔｒｏｎ  Ｍｉｃｒｏｓｃｏｐｙ―Ｅｎｅｒｇｙ  Ｄｉｓｐｅｒｓｉｖｅ  Ｘ−ｒａｙ  Ｓｐｅｃｔｒｏｍｅｔｒｙ）マッピングを行うことで、求められる。マッピングの視野は７μｍ×７μｍで、各試料に対し１０視野以上のマッピングを行うことが好ましい。また、研磨した誘電体層断面に対し、ＥＰＭＡ（Ｅｌｃｔｒｏｎ  Ｐｒｏｂｅ  Ｍｉｃｒｏ  Ａｎａｌｙｚｅｒ）により元素マッピングを行う事でも面積割合を求めることも出来る。その際のマッピングの視野は１０μｍ×１０μｍで、各試料に対し５視野以上のマッピングを行い、得られた元素マップより面積割合を算出しても良い。
【００３５】
更に、本発明の望ましい態様としては、前記ｘ、ｙ、ｚ、α、βが、０．３５≦ｘ≦０．５０、０．０２≦ｙ≦０．１０、０．０２≦ｚ≦０．１０、０．６０≦α／β≦１．５０、９０％≦α＋βであることが好ましい。これにより、高温における電子なだれの発生をより抑制でき、かつ、高温負荷試験での漏れ電流の増加を抑制する効果をより高めることができる。その結果、より高い直流耐電圧と長い高温負荷寿命を得られ易くなる。
【００３６】
このように、本実施形態に係る誘電体組成物は、高温領域において良好な特性を示すため、ＳｉＣやＧａＮ系のパワーデバイスの使用温度域（−５５℃〜２５０℃）において好適に用いることができる。また、自動車のエンジンルームなど、過酷な環境下において、ノイズ除去用などの電子部品として好適に用いられることが出来る。
【００３７】
なお、前記化学式中のＫ（Ｂａ１−ｘＳｒｘ）２Ｎｂ５Ｏ１５は、各Ｋサイト、Ｂａサイト、Ｎｂサイト、Ｏサイトのモル比は基本的に１：２：５：１５であるが、タングステンブロンズ構造を保持できる限りは、多少増減しても構わない。同様に、（Ｃａ１−ｙＳｒｙ）（Ｚｒ１−ｚＴｉｚ）Ｏ３は、各Ｃａサイト、Ｚｒサイト、Ｏサイトのモル比は基本的に１：１：３であるが、ペロブスカイト構造を保持できる限りは、多少増減しても構わない。
【００３８】
また、本実施形態に係る誘電体組成物は、本発明の効果である高温における直流耐電圧や高温負荷寿命を大きく劣化させるものでなければ、微少な不純物や副成分を含んでいてもかまわない。例えば、Ｍｇ、Ｍｎ、Ｓｉ、Ｖ、Ｃｒ等である。よって、主成分の含有量は特に限定されるものではないが、たとえば前記主成分を含有する誘電体組成物全体に対して７０モル％以上、１００モル％以下である。
【００３９】
次に、本実施形態に係る誘電体組成物の製造方法について説明する。誘電体組成物の製造方法については、公知の方法が採用されても良い。例えば、酸化物粉末や炭酸化物等の出発原料を混合し、得られた混合粉末を熱処理合成する固相法等を採用しても良い。ここでは、二つの製造方法について記載している。第一の製造方法（誘電体組成物の製造方法１）は、ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝の誘電体組成物が、固溶体の結晶粒子でも良く、固溶体の結晶粒子とＫ（Ｂａ１−ｘＳｒｘ）２Ｎｂ５Ｏ１５または（Ｃａ１−ｙＳｒｙ）（Ｚｒ１−ｚＴｉｚ）Ｏ３で構成されている結晶粒子とが混在しても良い場合の製造方法である。第二の製造方法（誘電体組成物の製造方法２）は、Ｋ（Ｂａ１−ｘＳｒｘ）２Ｎｂ５Ｏ１５または（Ｃａ１−ｙＳｒｙ）（Ｚｒ１−ｚＴｉｚ）Ｏ３で構成されている結晶粒子の面積割合を高めた、つまり、固溶体から構成される結晶粒子の面積割合を低くした場合の製造方法である。
【００４０】
誘電体組成物の製造方法１
Ｋ（Ｂａ１−ｘＳｒｘ）２Ｎｂ５Ｏ１５は、出発原料として平均粒子径が１．０μｍ以下のＫ２ＣＯ３、ＢａＣＯ３、ＳｒＣＯ３、Ｎｂ２Ｏ５粉末を準備する。また、（Ｃａ１−ｙＳｒｙ）（Ｚｒ１−ｚＴｉｚ）Ｏ３は、出発原料として平均粒子径が１．０μｍ以下のＣａＣＯ３、ＳｒＣＯ３、ＴｉＯ２、ＺｒＯ２粉末を準備する。これら出発原料を所定の割合に秤量した後、ボールミル等を用いて所定の時間、湿式混合を行う。混合粉を乾燥後、大気中において１０００℃以下の熱処理を行い、平均粒径が０．５μｍ〜２．０μｍのａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝の仮焼き粉末を得ても良い。また、上記の出発原料を用い、１０００℃以下の熱処理を行い、Ｋ（Ｂａ１−ｘＳｒｘ）２Ｎｂ５Ｏ１５の仮焼き粉末と、（Ｃａ１−ｙＳｒｙ）（Ｚｒ１−ｚＴｉｚ）Ｏ３の仮焼き粉末とを別々に準備し、その後、仮焼き粉末を混合し、平均粒径が０．５μｍ〜２．０μｍのａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝の仮焼き粉末を得ても良い。
【００４１】
誘電体組成物の製造方法２
前記Ｋ（Ｂａ１−ｘＳｒｘ）２Ｎｂ５Ｏ１５または（Ｃａ１−ｙＳｒｙ）（Ｚｒ１−ｚＴｉｚ）Ｏ３構成されている結晶粒子の面積割合を高める場合、以下のように誘電体組成物を製造する。
【００４２】
まず、Ｋ（Ｂａ１−ｘＳｒｘ）２Ｎｂ５Ｏ１５の仮焼き粉末は、出発原料として平均粒子径が１．０μｍ以下のＫ２ＣＯ３、ＢａＣＯ３、ＳｒＣＯ３、Ｎｂ２Ｏ５粉末を準備する。所定の割合に秤量した後、ボールミル等を用いて所定の時間、湿式混合を行う。混合粉を乾燥後、大気中において１０００℃以下の熱処理（単一相の形成）と８５０℃以下の熱処理（粒子内部の元素分布の均一化）の２段階の熱処理を実施し、仮焼き粉末を得る。得られた仮焼き粉末は、２段階の熱処理を実施しているため、異相がほとんど形成されず、かつ、粒子内部の元素部分布に偏りが少ないため、本焼成した際に異常粒成長や、（Ｃａ１−ｙＳｒｙ）（Ｚｒ１−ｚＴｉｚ）Ｏ３との反応を抑制することが可能となる。
【００４３】
次に、（Ｃａ１−ｙＳｒｙ）（Ｚｒ１−ｚＴｉｚ）Ｏ３の仮焼き粉末は、出発原料として平均粒子径が１．０μｍ以下のＣａＣＯ３、ＳｒＣＯ３、ＴｉＯ２、ＺｒＯ２粉末を準備する。以降は、前記、Ｋ（Ｂａ１−ｘＳｒｘ）２Ｎｂ５Ｏ１５の仮焼き粉末の製造方法と同様に、所定の割合に秤量した後、ボールミル等を用いて湿式混合い、大気中において１０００℃以下の熱処理と８５０℃以下の熱処理の２段階の熱処理を実施し、仮焼き粉末を得る。得られた仮焼き粉末は、２段階の熱処理を実施しているため、異相がほとんど形成されず、かつ、粒子内部の元素部分布に偏りが少ないため、本焼成した際に異常粒成長や、Ｋ（Ｂａ１−ｘＳｒｘ）２Ｎｂ５Ｏ１５との反応を抑制することが可能となる。
【００４４】
その後、得られＫ（Ｂａ１−ｘＳｒｘ）２Ｎｂ５Ｏ１５の仮焼き粉末と、（Ｃａ１−ｙＳｒｙ）（Ｚｒ１−ｚＴｉｚ）Ｏ３の仮焼き粉末を混合・解砕し、平均粒径が０．５μｍ〜２．０μｍである混合粉末を作製する。
【００４５】
次に、図１示す積層セラミックコンデンサの製造方法の一例を説明する。
【００４６】
本実施形態の積層セラミックコンデンサ１は、従来の積層セラミックコンデンサと同様に、ペーストを用いた通常の印刷法やシート法によりグリーンチップを作製し、これを焼成した後、外部電極を塗布して焼成することにより製造される。以下、製造方法について具体的に説明する。
【００４７】
上記で得られた混合粉末を塗料化して、誘電体層用ペーストを調製する。誘電体層用ペーストは、誘電体混合粉末と有機ビヒクルとを混練した有機系の塗料であってもよく、水系の塗料であってもよい。
【００４８】
有機ビヒクルとは、バインダを有機溶剤中に溶解したものである。有機ビヒクルに用いるバインダは特に限定されず、エチルセルロース、ポリビニルブチラール等の通常の各種バインダから適宜選択すればよい。用いる有機溶剤も特に限定されず、印刷法やシート法など、利用する方法に応じて、テルピネオール、ブチルカルビトール、アセトン等の各種有機溶剤から適宜選択すればよい。
【００４９】
また、誘電体層用ペーストを水系の塗料とする場合には、水溶性のバインダや分散剤などを水に溶解させた水系ビヒクルと、誘電体原料とを混練すればよい。水系ビヒクルに用いる水溶性バインダは特に限定されず、たとえば、ポリビニルアルコール、セルロース、水溶性アクリル樹脂などを用いればよい。
【００５０】
内部電極層用ペーストは、上記した各種導電性金属や合金からなる導電材、あるいは焼成後に上記した導電材となる各種酸化物、有機金属化合物、レジネート等と、上記した有機ビヒクルとを混練して調製する。
【００５１】
外部電極用ペーストは、上記した内部電極層用ペーストと同様にして調製すればよい。
【００５２】
上記した各ペースト中の有機ビヒクルの含有量に特に制限はなく、通常の含有量、例えば、バインダは１質量％〜５質量％程度、溶剤は１０質量％〜５０質量％程度とすれば良い。また、各ペースト中には、必要に応じて各種分散剤、可塑剤、誘電体、絶縁体等から選択される添加物が含有されていてもよい。これらの総含有量は、１０質量％以下とすることが好ましい。
【００５３】
印刷法を用いる場合、誘電体層用ペーストおよび内部電極層用ペーストを、ＰＥＴ等の基板上に印刷、積層し、所定形状に切断した後、基板から剥離してグリーンチップとする。
【００５４】
また、シート法を用いる場合、誘電体層用ペーストを用いてグリーンシートを形成し、この上に内部電極層用ペーストを印刷した後、これらを積層してグリーンチップとする。
【００５５】
焼成前に、グリーンチップに脱バインダ処理を施す。脱バインダ条件としては、昇温速度を好ましくは５℃／時間〜３００℃／時間、保持温度を好ましくは１８０℃〜５００℃、温度保持時間を好ましくは０．５時間〜２４時間とする。また、焼成雰囲気は、空気もしくは還元雰囲気とする。また、上記した脱バインダ処理において、Ｎ２ガスや混合ガス等を加湿するには、たとえばウェッター等を使用すればよい。この場合、水温は５℃〜７５℃程度が好ましい。
【００５６】
また、焼成時の保持温度は、好ましくは１０００℃〜１４００℃、より好ましくは１１００℃〜１３５０℃である。保持温度が上記範囲未満であると緻密化が不十分となり、前記範囲を超えると、内部電極層の異常焼結による電極の途切れや、内部電極層構成材料の拡散による容量変化率の悪化が生じやすくなる。また、前記範囲を超えると結晶粒子が粗大化して、直流耐電圧を低下させてしまう恐れがある。
【００５７】
更に、前記Ｋ（Ｂａ１−ｘＳｒｘ）２Ｎｂ５Ｏ１５で構成される結晶粒子と（（Ｃａ１−ｙＳｒｙ）（Ｚｒ１−ｚＴｉｚ）Ｏ３で構成される結晶粒子の面積割合を高める場合は、下記に示す条件を厳密に制御することが重要となる。固溶させず、それぞれを独立した結晶粒子とするためには、昇温速度を好ましくは、１００℃／時間〜５０００℃／時間、より好ましくは１０００℃／時間〜５０００℃／時間とする。また、焼結後の粒度分布を０．５μｍ〜５．０μｍの範囲内に制御するために、結晶粒子同士の体積拡散を抑制するため、温度保持時間を好ましくは０．５時間〜２．０時間、より好ましくは０．５時間〜１．０時間、冷却速度を好ましくは１００℃／時間〜５００℃／時間、より好ましくは２００℃／時間〜３００℃／時間とする。
【００５８】
また、焼成する雰囲気としては、加湿したＮ２とＨ２との混合ガスを用い、酸素分圧１０−２〜１０−９Ｐａで焼成することが好ましい。Ｋ（Ｂａ１−ｘＳｒｘ）２Ｎｂ５Ｏ１５で構成される結晶粒子と（Ｃａ１−ｙＳｒｙ）（Ｚｒ１−ｚＴｉｚ）Ｏ３で構成される結晶粒子の面積割合を高める場合、酸素分圧１０−２〜１０−５Ｐａであることがより好ましい。酸素分圧が高い雰囲気で焼成を行うことで、結晶粒子同士の体積拡散を抑制できるため、固溶体を形成し難くなる効果が得られる。しかし、酸素分圧が高い状態での焼成を実施するとＮｉからなる内部電極層の場合、Ｎｉが酸化してしまい、電極としての導電性が低下してしまう。この場合は、本実施形態のより好ましい形態であるＮｉを主成分とする導電材に対し、Ａｌ、Ｓｉ、Ｌｉ、Ｃｒ、Ｆｅから選択された１種類以上の副成分を含有させることで、Ｎｉの耐酸化性が向上し、酸素分圧が高い雰囲気においても、内部電極層として導電性を確保することが可能となる。
【００５９】
焼成後、得られたコンデンサ素子本体に対し、必要に応じてアニール処理を行う。アニール処理条件は、公知の条件とすればよく、たとえば、アニール時の酸素分圧を焼成時の酸素分圧よりも高い酸素分圧とし、保持温度を１０００℃以下とすることが好ましい。
【００６０】
また、上記には脱バインダ処理、焼成およびアニール処理を独立して行う製造方法を記載しているが、連続して行なってもよい。
【００６１】
上記のようにして得られたコンデンサ素子本体に、例えばバレル研磨やサンドブラストなどにより端面研磨を施し、外部電極用ペーストを塗布して焼成し、外部電極４を形成する。そして、必要に応じ、外部電極４表面に、めっき等により被覆層を形成する。
【００６２】
以上、本発明の実施形態について説明してきたが、本発明は、上述した実施形態に何等限定されるものではなく、本発明の要旨を逸脱しない範囲内において種々に改変することができる。
【実施例】
【００６３】
以下、本発明の具体的実施例を挙げ、本発明をさらに詳細に説明するが、本発明は、これら実施例に限定されない。なお、表中において※印を付した試料は、本実施形態の範囲外である。
【００６４】
実施例１
実施例１では、上記の誘電体組成物の製造方法１に従い、誘電体組成物の仮焼き粉末を作製した場合について記載した。
まず、出発原料として平均粒径１．０μｍ以下のＫ２ＣＯ３、ＢａＣＯ３、ＳｒＣＯ３、ＣａＣＯ３、Ｎｂ２Ｏ５、ＴｉＯ２、ＺｒＯ２粉末を準備し、化学式ａ｛Ｋ（Ｂａ１−ｘＳｒｘ）２Ｎｂ５Ｏ１５｝＋ｂ｛（Ｃａ１−ｙＳｒｙ）（Ｚｒ１−ｚＴｉｚ）Ｏ３｝において、表１の各試料番号に記載のｘ、ｙ、ｚ、ａ、ｂを満足するように秤量した。その後、分散媒としてのエタノールを用いでボールミルにより１７時間湿式混合した。その後、得られた混合物を乾燥して混合原料粉末を得た。その後、大気中で保持温度９５０℃、保持時間２４時間の条件で熱処理を行い、誘電体組成物原料粉末を得た。
【００６５】
【表１】
2018002500.tif 000003
【００６６】
上記で得られた誘電体組成物原料粉末１０００ｇに対して、トルエン＋エタノール溶液、可塑剤及び分散剤を９０：６：４で混合した溶剤を７００ｇ入れ、通常の良く知られている分散方法であるバスケットミルを用いて２時間分散させ、誘電体層用ペーストを作製した。なお、これらのペーストの粘性はいずれも約２００ｃｐｓに調整した。
【００６７】
内部電極層の原料として、平均粒径が０．２μｍのＮｉと０．１μｍ以下のＡｌ、Ｓｉの酸化物を準備し、副成分であるＡｌ、Ｓｉの総量がＮｉに対して５質量％となるように秤量した。その後、１２００℃以上の加湿したＮ２とＨ２との混合ガス中で熱処理し、ボールミル等を用いて解砕することで、平均粒径０．２０μｍの数種の原料粉末を準備した。
【００６８】
前記原料粉末１００質量％と、有機ビヒクル（エチルセルロース樹脂８質量％をブチルカルビトール９２質量％に溶解したもの）３０質量％、及びブチルカルビトール８質量％とを、３本ロールにより混練、ペースト化し、内部電極層用ペーストを得た。
【００６９】
そして、作製した誘電体層用ペーストを用いて、ＰＥＴフィルム上に、乾燥後の厚みが１２μｍとなるようにグリーンシートを形成した。次いで、この上に内部電極層用ペーストを用いて、内部電極層を所定パターンで印刷した後、ＰＥＴフィルムからシートを剥離し、内部電極層を有するグリーンシートを作製した。次いで、内部電極層を有するグリーンシートを複数枚積層し、加圧接着することによりグリーン積層体とし、このグリーン積層体を所定サイズに切断することにより、グリーンチップを得た。
【００７０】
次いで、得られたグリーンチップについて、脱バインダ処理、焼成、アニール処理を行うことで積層セラミック焼結体を得た。なお、脱バインダ処理、焼成及びアニールの条件は、以下の通りである。また、それぞれの雰囲気ガスの加湿にはウェッターを用いた。
【００７１】
（脱バインダ処理）
昇温速度：１００℃／時間
保持温度：４００℃
温度保持時間：８．０時間
雰囲気ガス：加湿したＮ２とＨ２との混合ガス
（焼成）
昇温速度：５００℃／時間
保持温度：１１００℃〜１３５０℃
温度保持時間：２．０時間
冷却速度：１００℃／時間
雰囲気ガス：加湿したＮ２とＨ２との混合ガス
酸素分圧：１０−５〜１０−９Ｐａ
（アニール処理）
保持温度：８００℃〜１０００℃
温度保持時間：２．０時間
昇温、降温速度：２００℃／時間
雰囲気ガス：加湿したＮ２ガス
【００７２】
得られた各積層セラミック焼結体についてＩＣＰ発光分光分析法を用いて、各試料の組成分析を行った結果、表１に記載されている誘電体組成物とほぼ同等な値であることを確認した。
【００７３】
得られた積層セラミック焼結体の端面をサンドブラストにて研磨した後、外部電極としてＩｎ−Ｇａ共晶合金を塗布し、図１に示す積層セラミックコンデンサと同形状の試料Ｎｏ．１から試料Ｎｏ．３２の積層セラミックコンデンサ試料を得た。得られた積層セラミックコンデンサ試料のサイズは、いずれも３．２ｍｍ×１．６ｍｍ×１．２ｍｍであり、誘電体層の厚み１０μｍ、内部電極層の厚み２μｍ、内部電極層に挟まれた誘電体層の数は５０層であった。
【００７４】
得られた試料Ｎｏ．１から試料Ｎｏ．３２の積層セラミックコンデンサ試料について、比誘電率、直流耐電圧、高温負荷寿命、画像解析によるＫ（Ｂａ１−ｘＳｒｘ）２Ｎｂ５Ｏ１５で構成される結晶粒子及び（Ｃａ１−ｙＳｒｙ）（Ｚｒ１−ｚＴｉｚ）Ｏ３で構成される結晶粒子の面積割合を下記に示す方法により測定、評価し、表２に示した。
【００７５】
［比誘電率］ 
積層セラミックコンデンサ試料に対し、２５０℃において、デジタルＬＣＲメータ（ＹＨＰ社製４２８４Ａ）にて、周波数１ｋＨｚ、入力信号レベル（測定電圧）１Ｖｒｍｓの信号を入力し、静電容量を測定した。そして、比誘電率（単位なし）を、誘電体層の厚みと、有効電極面積と、測定の結果得られた静電容量Ｃとに基づき算出した。比誘電率は高いほうが好ましく、２００以上を良好であると判断した。
【００７６】
［直流耐電圧］
積層セラミックコンデンサ試料に対し、２５０℃において、１００Ｖ／ｓｅｃ昇圧速度で直流電圧を印加し、漏れ電流が１０ｍＡを超えたところを直流耐電圧とした。直流耐電圧は、５０Ｖ／μｍ以上あることが好ましく、１００Ｖ／μｍ以上あることを良好と判断した。より好ましく直流耐電圧としては１５０Ｖ/μｍ以上である。
【００７７】
［高温負荷寿命］ 
高温負荷寿命試験は、各試料番号の試料２００個について、温度２５０℃で、誘電体層の厚みに対し２０Ｖ／μｍとなるように直流電圧を印加して、絶縁抵抗の経時変化を測定した。絶縁抵抗が１桁劣化した試料を故障と判定し、故障時間のワイブル解析から５０％の平均故障時間（ＭＴＴＦ）を求めた。本発明では、平均故障時間（ＭＴＴＦ）を高温負荷寿命とした。高温負荷寿命は長い方が好ましく、８０時間以上、より好ましくは１２０時間以上を良好であると判断した。
【００７８】
［画像解析によるα、βの評価］
焼成して得られた積層セラミックコンデンサ試料に対して、ＦＩＢ（集束イオンビーム：Ｆｏｃｕｓｅｄ  Ｉｏｎ  Ｂｅａｍ）を用いてマイクロサンプリングを行い、誘電体層のＴＥＭ試料を作製した。このＴＥＭ試料に対しＪＥＯＬ製の走査透過電子顕微鏡であるＪＥＭ２２００ＦＳを用いＳＴＥＭ−ＥＤＳ（Ｓｃａｎｎｉｎｇ  Ｔｒａｎｓｍｉｓｓｉｏｎ  Ｅｌｅｃｔｒｏｎ  Ｍｉｃｒｏｓｃｏｐｙ―Ｅｎｅｒｇｙ  Ｄｉｓｐｅｒｓｉｖｅ  Ｘ−ｒａｙ  Ｓｐｅｃｔｒｏｍｅｔｒｙ）マッピング行った。マッピングの視野は、７μｍ×７μｍとし、各試料に対し１０視野以上マッピングを行った。これらの方法で得られた元素マップを用いて、Ｋ（Ｂａ１−ｘＳｒｘ）２Ｎｂ５Ｏ１５の元素であるＫ、Ｂａ、Ｓｒ、Ｎｂと、（Ｃａ１−ｙＳｒｙ）（Ｚｒ１−ｚＴｉｚ）Ｏ３の元素であるＣａ、Ｓｒ、Ｔｉ、Ｚｒの面積を特定し、各１０視野以上の結果の平均面積を用いて、Ｋ（Ｂａ１−ｘＳｒｘ）２Ｎｂ５Ｏ１５で構成される結晶粒子の面積割合をα（％）と、（Ｃａ１−ｙＳｒｙ）（Ｚｒ１−ｚＴｉｚ）Ｏ３で構成される結晶粒子の面積割合をβ（％）とを算出した。本実施形態では、高い直流耐電圧と良好な高温負荷寿命とを得るため、０．５０≦α／β≦１．９０、かつ、８０％≦α＋βであることを良好とした。
【００７９】
【表２】
2018002500.tif 000004
【００８０】
表２に示す結果によれば、試料Ｎｏ．１〜試料Ｎｏ．３２のうち、本実施形態の範囲内にある積層セラミックコンデンサ試料は、２５０℃における比誘電率が２００以上であり、２５０℃において、誘電体層の厚みに対し２０Ｖ／μｍとなるように直流電圧を連続印加した際の高温負荷寿命が８０時間以上であることが確認できた。
【００８１】
これに対し、試料Ｎｏ．１は、化学式Ｋ（Ｂａ１−ｘＳｒｘ）２Ｎｂ５Ｏ１５のｘが０．３５未満と本実施形態の範囲外のため、十分な絶縁性が得られ難く、５５時間と低い高温負荷寿命となっている。また、試料Ｎｏ．７は、ｘが０．７５を超えており本実施形態の範囲外のため、高温負荷寿命が７０時間と低い高温負荷寿命となることが確認できた。
【００８２】
また、試料Ｎｏ．８、試料Ｎｏ．９は、化学式（Ｃａ１−ｙＳｒｙ）（Ｚｒ１−ｚＴｉｚ）Ｏ３のｙが０．０１未満と本実施形態の範囲外のため、高温負荷寿命の劣化原因であると考えられる酸素欠陥の移動を抑制する作用が得られず、８０時間未満の低い高温負荷寿命となっている。一方、試料Ｎｏ．１４、試料Ｎｏ．２１は、ｙが０．２５を超えており本実施形態の範囲外のため、高温における絶縁性が低いため、８０時間未満の低い高温負荷寿命となることが確認できた。
【００８３】
また、試料Ｎｏ．８、試料Ｎｏ．１５は、化学式（Ｃａ１−ｙＳｒｙ）（Ｚｒ１−ｚＴｉｚ）Ｏ３のｚが０．０１未満と本実施形態の範囲外のため、高温負荷寿命の劣化原因であると考えられる酸素欠陥の移動を抑制する作用が得られず、８０時間未満の低い高温負荷寿命となっている。一方、試料Ｎｏ．２０、試料Ｎｏ．２１は、ｚが０．２５を超えており本実施形態の範囲外のため、高温における絶縁性が低いため、８０時間未満の低い高温負荷寿命となることが確認できた。
【００８４】
更に、試料Ｎｏ．２２は、ａが０．３２未満、試料Ｎｏ．２８はａが０．６６を超えた本実施形態の範囲外のため、８０時間未満の低い高温負荷寿命となっている。
【００８５】
実施例２
ここでは、上記に示した誘電体組成物の製造方法２を用いて、前記Ｋ（Ｂａ１−ｘＳｒｘ）２Ｎｂ５Ｏ１５または（Ｃａ１−ｙＳｒｙ）（Ｚｒ１−ｚＴｉｚ）Ｏ３で構成されている結晶粒子の面積割合を高めた場合について検証した結果を示した。
【００８６】
まず、Ｋ（Ｂａ１−ｘＳｒｘ）２Ｎｂ５Ｏ１５は、出発原料として平均粒径１．０μｍ以下のＫ２ＣＯ３、ＢａＣＯ３、ＳｒＣＯ３、Ｎｂ２Ｏ５粉末を準備した。表３に示したｘとなるように、上記の出発原料を秤量し、分散媒としてのエタノールを用いでボールミルにより１７時間湿式混合した。その後、得られた混合物を乾燥して混合原料粉末を得た。その後、保持温度９００℃〜１０００℃において、保持時間１０時間〜２４時間で、第一の熱処理を行い、その後、保持温度７５０℃〜８５０℃において、保持時間１０時間〜２４時間の第二の熱処理を行うことで、Ｋ（Ｂａ１−ｘＳｒｘ）２Ｎｂ５Ｏ１５の仮焼き粉末を得た。
【００８７】
次に、（Ｃａ１−ｙＳｒｙ）（Ｚｒ１−ｚＴｉｚ）Ｏ３は、出発原料として平均粒径１．０μｍ以下のＣａＣＯ３、ＳｒＣＯ３、ＴｉＯ２、ＺｒＯ２粉末を準備した。表３に示したｙ、ｚとなるように、上記の出発原料を秤量し、分散媒としてのエタノールを用いでボールミルにより１７時間湿式混合した。その後、得られた混合物を乾燥して混合原料粉末を得た。その後、保持温度９５０℃〜１１００℃において、保持時間１０時間〜２４時間で、第一の熱処理を行い、その後、保持温度７５０℃〜８５０℃において、保持時間１０時間〜２４時間の第二の熱処理を行うことで、（Ｃａ１−ｙＳｒｙ）（Ｚｒ１−ｚＴｉｚ）Ｏ３の仮焼き粉末を得た。
【００８８】
得られたＫ（Ｂａ１−ｘＳｒｘ）２Ｎｂ５Ｏ１５の仮焼き粉末と、（Ｃａ１−ｙＳｒｙ）（Ｚｒ１−ｚＴｉｚ）Ｏ３の仮焼き粉末を表３の配合比率になるように秤量した後、分散媒としてのエタノールを用いでボールミルにより１７時間〜３６時間湿式混合した。その後、得られた混合物を乾燥して表３に示す誘電体組成物原料粉末を得た。
【００８９】
【表３】
2018002500.tif 000005
【００９０】
その後、実施例１と同様な方法で誘電体層用ペースト及び内部電極層用ペーストを作製した。
【００９１】
そして、実施例１と同様な方法でグリーンチップを作製した。
【００９２】
次いで、得られたグリーンチップについて、脱バインダ処理、焼成、アニール処理を行うことで積層セラミック焼結体を得た。なお、なお、脱バインダ処理、焼成及びアニールの条件は、以下の通りである。また、それぞれの雰囲気ガスの加湿にはウェッターを用いた。
【００９３】
（脱バインダ処理）
昇温速度：１００℃／時間
保持温度：４００℃
温度保持時間：８．０時間
雰囲気ガス：加湿したＮ２とＨ２との混合ガス
（焼成）
昇温速度：２０００℃／時間
保持温度：１１００℃〜１３５０℃
温度保持時間：１．０時間
冷却速度：２００℃／時間
雰囲気ガス：加湿したＮ２とＨ２との混合ガス
酸素分圧：１０−２〜１０−５Ｐａ
（アニール処理）
保持温度：５００℃〜１０００℃
温度保持時間：２．０時間
昇温、降温速度：２００℃／時間
雰囲気ガス：加湿したＮ２ガス
【００９４】
得られた積層セラミック焼結体について誘電体層の結晶構造をＸ線回折（ＸＲＤ）測定したところ、本実施形態に係る積層セラミック焼結体については、Ｋ（Ｂａ１−ｘＳｒｘ）２Ｎｂ５Ｏ１５と（Ｃａ１−ｙＳｒｙ）（Ｚｒ１−ｚＴｉｚ）Ｏ３とが、それぞれ単独で存在していることを確認した。
【００９５】
また、得られた各積層セラミック焼結体についてＩＣＰ発光分光分析法を用いて、各試料の組成分析を行った結果、表３及び表４に記載されている誘電体組成物とほぼ同等な値であることを確認した。
【００９６】
得られた積層セラミック焼結体の端面をサンドブラストにて研磨した後、外部電極としてＩｎ−Ｇａ共晶合金を塗布し、図１に示す積層セラミックコンデンサと同形状の試料Ｎｏ．３３から試料Ｎｏ．６４の積層セラミックコンデンサ試料を得た。得られた積層セラミックコンデンサ試料のサイズは、いずれも３．２ｍｍ×１．６ｍｍ×１．２ｍｍであり、誘電体層の厚み１０μｍ、内部電極層の厚み２μｍ、内部電極層に挟まれた誘電体層の数は５０層であった。
【００９７】
得られた試料Ｎｏ．３３から試料Ｎｏ．６４の積層セラミックコンデンサ試料について、実施例１と同様な測定方法を用いて、比誘電率、直流耐電圧、高温負荷寿命、画像解析によるＫ（Ｂａ１−ｘＳｒｘ）２Ｎｂ５Ｏ１５で構成される結晶粒子及び（Ｃａ１−ｙＳｒｙ）（Ｚｒ１−ｚＴｉｚ）Ｏ３で構成される結晶粒子の面積割合を測定、評価し、表４に示した。
【００９８】
【表４】
2018002500.tif 000006
【００９９】
表４に示す結果によれば、試料Ｎｏ．３３〜試料Ｎｏ．６４のうち、本実施形態の範囲内にあり、０．５０≦α／β≦１．９０であり、８０％≦α＋βである積層セラミックコンデンサ試料は、２５０℃における比誘電率が２００以上であり、２５０℃における直流耐電圧が１００Ｖ／μｍであり、２５０℃において、誘電体層の厚みに対し２０Ｖ／μｍとなるように直流電圧を連続印加した際の高温負荷寿命が１００時間以上であることが確認できた。
【０１００】
また、表２と表４に示した結果によれば、Ｋ（Ｂａ１−ｘＳｒｘ）２Ｎｂ５Ｏ１５で構成される結晶粒子の面積割合をα（％）、（Ｃａ１−ｙＳｒｙ）（Ｚｒ１−ｚＴｉｚ）Ｏ３で構成される結晶粒子の面積割合をβ（％）とした場合、αとβとの関係が０．５０≦α／β≦１．９０であり、８０％≦α＋βを満足しない積層セラミックコンデンサ試料は、２５０℃における直流耐電圧が１００Ｖ／μｍ未満となることが確認できた。
このように、誘電体組成物の材料組成を制御するだけでは無く、同時に誘電体組成物を構成している結晶粒子の組成も制御することで、これまで実現することが困難であった２５０℃において高い高温負荷寿命と高い直流耐電圧とを両立できることが分かった。
【０１０１】
実施例３
実施例２と同様な方法を用いて、表５に示す誘電体組成物原料粉末を作製した。
【０１０２】
【表５】
2018002500.tif 000007
【０１０３】
得られた誘電体組成物原料粉末を実施例２と同様な方法を用いて、積層セラミックコンデンサ試料を作製し、実施例１及び実施例２と同様な測定、評価し、結果を表６に示した。
【０１０４】
【表６】
2018002500.tif 000008
【０１０５】
表６に示す結果によれば、本実施形態の範囲内の試料Ｎｏ．６５〜試料Ｎｏ．８５のうち、前記ｘ、ｙ、ｚ、α、βが、０．３５≦ｘ≦０．５０、０．０２≦ｙ≦０．１０、０．０２≦ｚ≦０．１０、０．６０≦α／β≦１．５０、９０％≦α＋βを満足する積層セラミックコンデンサ試料は、２５０℃における比誘電率が２００以上であり、２５０℃における直流耐電圧が１５０Ｖ／μｍであり、２５０℃において、誘電体層の厚みに対し２０Ｖ／μｍとなるように直流電圧を連続印加した際の高温負荷寿命が１２０時間以上とより良好な特性を示すことが確認できた。
【０１０６】
今回開示された実施の形態と実施例はすべての点で例示であって制限的なものではないと考慮されるべきである。本発明の範囲は以上の実施の形態と実施例ではなく、請求の範囲によって示され、請求の範囲と均等の意味および範囲内でのすべての修正や変形を含むものであることが意図される。
【産業上の利用可能性】
【０１０７】
２５０℃という高温領域において高い直流耐電圧及び高温負荷寿命を有する為、車載用としてエンジンルームに近接する環境下や、さらに、ＳｉＣやＧａＮ系の半導体を用いたパワーデバイス近傍に搭載される電子部品としての用途にも適用できる。
【符号の説明】
【０１０８】
１  積層セラミックコンデンサ
２  誘電体層
３  内部電極層
４  外部電極
１０  コンデンサ素子本体
【図１】
2018002500.tif 000009